СПОСОБ И УСТРОЙСТВО ДЛЯ ИЗВЛЕЧЕНИЯ ЦЕННЫХ МАТЕРИАЛОВ ИЗ ОТХОДОВ ПЕРЕРАБОТКИ БОКСИТА

1. Способ извлечения ценных материалов из отходов переработки боксита, которые могут быть получены или получаются в процессе Байера, включающий стадии:
a) приготовления водной суспензии отходов переработки боксита;
b) регулирования значения рН суспензии на величину между 7,2 и 12,2;
c) по меньшей мере частичного деагломерирования суспендированных минеральных агломератов в отходах переработки боксита, причем минеральные агломераты в стадии с) деагломерируются в результате создания кавитации; и
d) разделения полученной смеси на обогащенную железом фракцию и по меньшей мере одну дополнительную, предпочтительно обогащенную силикатами фракцию.
2. Способ по п. 1, отличающийся тем, что
в стадии а) устанавливается отношение твердого вещества к жидкости между 1:2 и 1:5, в частности, соотношение 1:2,5 в суспензии, и/или что в стадии а) применяются отходы переработки боксита с содержанием воды между 20% и 40%, причем отходы переработки боксита подвергаются предпочтительно одно- или многократному промыванию.
3. Способ по п. 1 или 2,
отличающийся тем, что
3
3
3
3
что плотность суспензии регулируется на величину между 1,05 г/см и 1,35 г/см, в частности, между 1,07 г/см и 1,30 г/см.
4. Способ по п. 1 или 2,
отличающийся тем, что
температура суспензии перед стадией с), в частности, в стадии а), регулируется на значение между 30°С и 70°С.
5. Способ по п. 1 или 2,
отличающийся тем, что
значение рН в стадии b) регулируется на величину между 7,4 и 11,8, в частности, между 8,4 и 11,5.
6. Способ по п. 1 или 2,
отличающийся тем, что
установленное в стадии b) значение рН во время стадии с) непрерывно и/или ступенчато варьирует в диапазоне между 7,2 и 12,2.
7. Способ по п. 1 или 2,
отличающийся тем, что
2
значение рН регулируется добавлением кислоты, в частности, минеральной кислоты, органической кислоты, кислых сточных вод, кислотного конденсата и/или FeCl.
8. Способ по п. 1 или 2,
отличающийся тем, что
значение рН регулируется добавлением основания, в частности, едкого натра, и/или щелочных сточных вод.
9. Способ по п. 1 или 2,
отличающийся тем, что
значение рН регулируется добавлением гидролизуемого соединения, в частности, масла и/или жира.
10. Способ по п. 1 или 2,
отличающийся тем, что
к суспензии перед стадией с) добавляется по меньшей мере одно соединение кальция, в частности, оксид кальция, и/или гидроксид кальция, и/или сульфат кальция, и/или по меньшей мере один диспергатор, в частности, поверхностно-активное вещество.
11. Способ по п. 10,
отличающийся тем, что
к суспензии добавляется соединение кальция в количестве между 0,1% и 10%, в частности, между 2% и 6%, и/или диспергатор в количестве между 2 и 9 промилле, в расчете на сухую массу отходов переработки боксита.
12. Способ по п. 1 или 2,
отличающийся тем, что
к суспензии, предпочтительно до и/или во время стадии с), добавляется по меньшей мере один разделительный агент, в частности, флюс и/или частицы, в частности, частицы оксидов железа.
13. Способ по п. 12,
отличающийся тем, что
по меньшей мере один флюс добавляется к суспензии с весовой долей между 0,01% и 1,0%, в частности, между 0,4% и 0,6%, в расчете на сухую массу отходов переработки боксита.
14. Способ по п. 12,
отличающийся тем, что
добавляются частицы, которые, по меньшей мере в большинстве, имеют средний диаметр между 0,3 мкм и 25 мкм, в частности, между 0,4 мкм и 20 мкм.
15. Способ по п. 1 или 2,
отличающийся тем, что
кавитация создается действием по меньшей мере одного подвижного объекта, в частности, мешалки диссольвера, создающей сдвиговое усилие мешалки, крыльчатки центробежного насоса, рабочего колеса турбины, вибратора и/или пропеллера.
16. Способ по п. 1 или 2,
отличающийся тем, что
кавитация создается воздействием на суспензию ультразвука.
17. Способ по п. 15,
отличающийся тем, что
-1
-1
объект для создания кавитации движется через суспензию с частотой вращения по меньшей мере 1000 мин, в частности, по меньшей мере 2000 мин.
18. Способ по п. 1,
отличающийся тем, что
дополнительная фракция отделяется от обогащенной железом фракции отсасыванием, и/или декантацией, и/или фильтрованием, в частности, вакуумным фильтрованием.
19. Способ по п. 1 или 2,
отличающийся тем, что
обогащенная железом фракция после отделения подвергается промыванию и/или высушиванию.
20. Способ по п. 1 или 2,
отличающийся тем, что
к дополнительной фракции после отделения добавляется по меньшей мере одно соединение кальция, в частности, оксид кальция, и/или гидроксид кальция, и/или сульфат кальция.
21. Способ по п. 20,
отличающийся тем, что
к дополнительной фракции добавляется соединение кальция в количестве между 2% и 15%, в частности, между 5% и 10%, в расчете на ее сухую массу.
22. Способ по п. 1 или 2,
отличающийся тем, что
температура дополнительной фракции после отделения регулируется на величину между 30°С и 70°С.
23. Устройство (10) для осуществления способа по одному из пп. 1-22, включающее:
- резервуар (16, 20) для принятия водной суспензии отходов переработки боксита;
- устройство (24) для регулирования величины рН водной суспензии;
- устройство (20) по меньшей мере для частичного деагломерирования суспендированных минеральных агломератов в отходах переработки боксита;
- устройство (26) для разделения полученной смеси на обогащенную железом фракцию и по меньшей мере одну дополнительную фракцию.